(57)【要約】【課題】グラビアオフセット印刷方法により、プラズマディスプレイパネル等の電磁波を遮蔽するための電磁波遮蔽用フィルターを製造する際に有用であり、特に低温焼成効果および印刷特性の低下を防止し得る黒色導電性ペースト組成物、これを利用した電磁波遮蔽用フィルターおよびこれを備えた表示装置を提供する。【解決手段】本発明の黒色導電性ペースト組成物は、ａ）高分子樹脂およびモノマーまたはオリゴマー、ｂ）溶剤、ｃ）ガラス粉末、ｄ）導電性物質およびｅ）黒色顔料を含み、前記導電性物質は、平均粒径が０．５〜５μｍの導電性金属粉末、および平均粒径が０．０２〜０．０９μｍの導電性微粒子を含む。【選択図】図１
2009295583.tif 000002
【特許請求の範囲】
【請求項１】
ａ）高分子樹脂ならびにモノマーまたはオリゴマー、ｂ）溶剤、ｃ）ガラス粉末、ｄ）導電性物質、およびｅ）黒色顔料を含み、
前記導電性物質が、平均粒径０．５〜５μｍの導電性金属粉末、および平均粒径０．０２〜０．０９μｍの導電性微粒子を含むことを特徴とする黒色導電性ペースト組成物。
【請求項２】
電磁波遮蔽フィルター製造のための印刷用組成物であることを特徴とする、請求項１に記載の黒色導電性ペースト組成物。
【請求項３】
ガラス基板にオフセット印刷し、４００〜５５０℃で１５分〜３０分間低温焼成することにより電磁波遮蔽フィルターを製造するための印刷用組成物であることを特徴とする、請求項１に記載の黒色導電性ペースト組成物。
【請求項４】
高分子樹脂およびモノマーまたはオリゴマーを５〜１５重量部、溶剤を５〜１５重量部、ガラス粉末を１〜１０重量部、導電性物質を５０〜９０重量部、および黒色顔料１〜１０を重量部含み、前記高分子樹脂：前記モノマーまたはオリゴマーの重量比が、１０:９０〜９０:１０であることを特徴とする、請求項１に記載の黒色導電性ペースト組成物。
【請求項５】
前記導電性物質が、導電性金属粉末１００重量部に対して、導電性微粒子を３〜２５重量部含むことを特徴とする、請求項１に記載の黒色導電性ペースト組成物。
【請求項６】
前記導電性金属粉末および導電性微粒子が、銀、銅、ニッケル、金、白金およびこれらの合金からなる群より選択される１種以上を含むことを特徴とする、請求項１に記載の黒色導電性ペースト組成物。
【請求項７】
前記導電性金属粉末の比表面積が、０．５〜４．５ｍ２/ｇであることを特徴とする、請求項１に記載の黒色導電性ペースト組成物。
【請求項８】
前記導電性微粒子の比表面積が、３〜５０ｍ２/ｇであることを特徴とする、請求項１に記載の黒色導電性ペースト組成物。
【請求項９】
前記組成物が、変性アクリルブロック共重合体、アルキロールアンモニウム塩ポリマー、塩基顔料親和基を含むブロック共重合体、アクリル系ブロック共重合体、フッ化アルキルオリゴマー、ポリエーテル変性ジメチルポリシロキサン共重合体、および変性ポリウレタンからなる群より選択される１種以上の分散剤０．０５〜１重量部をさらに含むことを特徴とする、請求項１に記載の黒色導電性ペースト組成物。
【請求項１０】
前記組成物が、アクリレート、セルロース誘導体、ポリビニルアルコールおよびポリビニルブチラールからなる群より選択される１種以上のバインダーを含むことを特徴とする、請求項１に記載の黒色導電性ペースト組成物。
【請求項１１】
前記黒色顔料が、コバルト、銅、ルテニウム、マンガン、ニッケル、クロムまたは鉄系の化合物を含むことを特徴とする、請求項１に記載の黒色導電性ペースト組成物。
【請求項１２】
前記黒色顔料が、コバルト系の化合物を含むことを特徴とする請求項１１に記載の黒色導電性ペースト組成物。
【請求項１３】
前記黒色顔料が、銅、ルテニウム、マンガン、ニッケル、クロムまたは鉄の補助顔料をさらに含むことを特徴とする、請求項１１に記載の黒色導電性ペースト組成物。
【請求項１４】
前記高分子樹脂が、重量平均分子量が５，０００〜１００，０００の、メチルアクリレート、ブチルメタクリレート、ヒドロキシエチルメタクリレート、メチルメタクリレート、エチルアクリレート、エチルヘキシルアクリレート、ノニルアクリレートおよびこれらのメタクリレートからなる群より選択されるいずれか一つの重合体または二つ以上の共重合体であるか、セルロース誘導体、ポリビニルアルコールまたはポリビニルブチラールであり、
前記モノマーまたはオリゴマーが、アクリレート系化合物、アルコキシルレート系化合物、ジメチルスルホキシドおよび不飽和ポリエステル系化合物からなる群より選択される１種以上であることを特徴とする、請求項１に記載の黒色導電性ペースト組成物。
【請求項１５】
前記溶剤が、沸点が２００℃以上である高沸点溶剤の少なくとも１種以上と、沸点が２００℃未満である低沸点溶剤の少なくとも１種以上とを含むことを特徴とする、請求項１に記載の黒色導電性ペースト組成物。
【請求項１６】
前記高沸点溶剤が、γ−ブチロラクトン、ブチルカルビトールアセテート、カルビトール、メトキシメチルエーテルプロピオン酸塩およびテピノールからなる群より選択される１種以上の溶剤を含むことを特徴とする、請求項１５に記載の黒色導電性ペースト組成物。
【請求項１７】
前記低沸点溶剤が、プロピレングリコールモノメチルエーテル、ジエチレングリコールメチルエチルエーテル、ジエチレングリコールモノメチルエーテル、ジプロピレングリコールモノメチルエーテル、プロピレングリコールモノメチルエーテルプロピオン酸塩、エチルエーテルプロピオン酸塩、プロピレングリコールモノメチルエーテルアセテート、メチルエチルケトンおよび乳酸エチルからなる群より選択される１種以上の溶剤を含むことを特徴とする、請求項１５に記載の黒色導電性ペースト組成物。
【請求項１８】
前記溶剤が、前記高沸点溶剤を１２〜８８重量％含み、かつ、前記低沸点溶剤を１２〜８８重量％を含むことを特徴とする、請求項１５に記載の黒色導電性ペースト組成物。
【請求項１９】
前記ガラス粉末が、鉛系粉末、鉛フリー粉末、黒色または有色顔料を混入して製造された有色のガラス粉末、およびＶ２Ｏ５の有色成分を含有するガラス粉末からなる群より選択される１種以上であることを特徴とする、請求項１に記載の黒色導電性ペースト組成物。
【請求項２０】
ガラス基板、および前記ガラス基板の上にメッシュ形状に形成された電磁波遮蔽部材を含み、
前記電磁波遮蔽部材が、請求項１〜１９のいずれか１項に記載の黒色導電性ペースト組成物を前記ガラス基板に印刷し低温焼成することにより形成されたものであることを特徴とする電磁波遮蔽用フィルター。
【請求項２１】
前記電磁波遮蔽部材が、前記黒色導電性ペースト組成物をオフセット印刷し、４００〜５５０℃で１５分〜３０分間焼成して形成されたものであることを特徴とする、請求項２０に記載の電磁波遮蔽用フィルター。
【請求項２２】
前記電磁波遮蔽部材が、一方向に伸びる一つ以上の第１遮蔽部と、前記第１遮蔽部と交差する一つ以上の第２遮蔽部とを含むことを特徴とする、請求項２０に記載の電磁波遮蔽用フィルター。
【請求項２３】
前記電磁波遮蔽部材が、多角形状の開口部を有し、前記開口部は面取りされていることを特徴とする、請求項２２に記載の電磁波遮蔽用フィルター。
【請求項２４】
前記多角形を形成する全ての辺の長さが実質的等しいことを特徴とする、請求項２３に記載の電磁波遮蔽用フィルター。
【請求項２５】
前記多角形が実質的に正方形であることを特徴とする、請求項２４に記載の電磁波遮蔽用フィルター。
【請求項２６】
前記ガラス基板の周縁に沿って形成されたエッジ層をさらに含み、前記電磁波遮蔽部材は前記エッジ層上に形成されていることを特徴とする、請求項２２に記載の電磁波遮蔽用フィルター。
【請求項２７】
前記電磁波遮蔽部材の端部に連結されており、前記電磁波遮蔽部材を接地させるための接地部材をさらに含むことを特徴とする、請求項２６に記載の電磁波遮蔽用フィルター。
【請求項２８】
ガラス基板、前記ガラス基板の上にメッシュ形状に形成された電磁波遮蔽部材、および前記ガラス基板に対向して配置され画像を表示する表示パネルを含み、
前記電磁波遮蔽部材は、請求項１〜１９のいずれか１項に記載の黒色導電性ペースト組成物を前記ガラス基板にオフセット印刷し、４００〜５５０℃で１５〜３０分間低温焼成して形成されたものであリ、前記表示パネルから放出される電磁波を遮蔽するように適用されることを特徴とする表示装置。
【請求項２９】
前記表示パネルがプラズマ表示パネルであることを特徴とする、請求項２８に記載の表示装置。
【発明の詳細な説明】
【技術分野】
【０００１】
本発明は、プラズマディスプレイパネルなどの表示装置用電磁波遮蔽用フィルターに適用され、低温焼成が可能であり、接着力と電気抵抗に優れてパターンの品質向上、印刷性および連続工程の向上をはかり、プラズマディスプレイの外形特性の低下を防止できる黒色導電性ペースト組成物、これを利用した電磁波遮蔽用フィルター、およびこれを備えた表示装置に関する。
【背景技術】
【０００２】
最近、多様な種類の表示装置が開発されている。例えば、プラズマ表示装置（Ｐｌａｓｍａ  Ｄｉｓｐｌａｙ  Ｐａｎｅｌ、ＰＤＰ）、液晶表示装置（Ｌｉｑｕｉｄ  Ｃｒｙｓｔａｌ  Ｄｉｓｐｌａｙ、ＬＣＤ）、および有機発光表示装置（Ｏｒｇａｎｉｃ  Ｌｉｇｈｔ  Ｅｍｉｓｓｉｏｎ  Ｄｉｓｐｌａｙ、ＯＬＥＤ）等が開発されている。これらの表示装置は、厚さが薄く、重量が軽いことから、画像表示が必要な多くの製品に用いられている。
【０００３】
一方、表示装置に含まれる多数の電子素子からはＥＭＩ（ＥｌｅｃｔｒｏＭａｇｎｅｔｉｃ  Ｉｎｔｅｒｆｅｒｅｎｃｅ、電磁波妨害）が放出される。ＥＭＩは表示装置の誤作動を起こしたり、人体に害を及ぼす。したがって、ＥＭＩを遮蔽するように表示装置に電磁波遮蔽用フィルターが取り付けられる。
【０００４】
従来の電磁波遮蔽フィルター用印刷用組成物は、一般に、アクリレート高分子樹脂、溶剤、導電性金属および黒色顔料などを含む。しかしながら、これら従来の印刷用組成物のほとんどは樹脂基板に適用されるものであるため、前記印刷用組成物を樹脂基板に接着したり、前記樹脂基板の表面に別途のコーティング層を付加しなければならないなどの不都合さがあり（そのため、前記印刷用組成物が適用された電磁波遮蔽フィルターの厚さ減少にも限界がある）、前記接着剤または別途のコーティング層などに由来する高分子樹脂などの有機物がそのまま残存するという問題があった。
【０００５】
そのため、ガラス基板に適用可能な電磁波遮蔽フィルター用印刷用組成物を開発しようとする努力が行われている。その中で、オフセット工程を利用してペースト組成物をガラス基板に適用する方法が一部知られている。
【０００６】
前記オフセット工程を利用してガラス基板にペースト組成物を適用する場合、ＥＭＩメッシュパターンが形成可能である。しかしながら、従来のオフセット工程に用いられる銀ペースト組成物の場合、導電性物質の平均粒径が０．５〜３０μｍの粉末を単独で用いるため、これを５００℃以下で低温焼成する場合、緻密なパターンを得にくく、電気抵抗が高くなるという問題があった。したがって、導体の電気抵抗を低くするためには高温での焼成を必要としていた。また、従来の組成物の場合、適切な接着力を与えるためにはガラスフリットの軟化を必要とすることからも、高温での焼成が必要であった。
【発明の概要】
【発明が解決しようとする課題】
【０００７】
本発明はオフセット工程の適用時に、低温焼成が可能な電磁波遮蔽フィルター用黒色導電性ペースト組成物を提供することを目的とする。
【０００８】
また、本発明は基板に対する接着力および電気抵抗に優れた電磁波遮蔽フィルターの提供を可能にする黒色導電性ペースト組成物を提供することを目的とする。
【０００９】
本発明はまた、前記黒色導電性ペースト組成物をガラス基板に印刷し焼成することにより形成される電磁波遮蔽用フィルターを提供することを目的とする。
【００１０】
また、本発明は前記黒色導電性ペースト組成物を利用して形成された電磁波遮蔽部材を含む表示装置を提供することを目的とする。
【課題を解決するための手段】
【００１１】
本発明は、ａ）高分子樹脂およびモノマーまたはオリゴマー、ｂ）溶剤、ｃ）ガラス粉末、ｄ）導電性物質、およびｅ）黒色顔料を含み、前記導電性物質が、平均粒径０．５〜５μｍの導電性金属粉末、および平均粒径０．０２〜０．０９μｍの導電性微粒子を含む黒色導電性ペースト組成物を提供する。
【００１２】
このような黒色導電性ペースト組成物は、プラズマディスプレイパネルなどの表示装置に適用される電磁波遮蔽フィルター用ペースト組成物であって、好ましくは、ガラス基板に前記黒色導電性ペースト組成物を印刷（例えば、オフセット印刷）し、４００〜５５０℃で１５〜３０分間低温焼成することで、表示装置用電磁波遮蔽フィルターとすることができる。
【００１３】
前記ペースト組成物は、高分子樹脂およびモノマーまたはオリゴマーを５〜１５重量部、溶剤を５〜１５重量部、ガラス粉末を１〜１０重量部、導電性物質を５０〜９０重量部、および黒色顔料１〜１０を重量部含むことが好ましい。また、このような本発明のペースト組成物は、変性アクリルブロック共重合体、アルキロールアンモニウム塩ポリマー、塩基顔料親和基を含むブロック共重合体、アクリル系ブロック共重合体、フッ化アルキルオリゴマー、ポリエーテル変性ジメチルポリシロキサン共重合体、および変性ポリウレタンからなる群より選択される１種以上の分散剤０．０５〜１重量部をさらに含むことが好ましい。
【００１４】
本発明はまた、ガラス基板および前記ガラス基板上にメッシュ形状に形成された電磁波遮蔽部材を含み、前記電磁波遮蔽部材は、前記黒色導電性ペースト組成物を前記ガラス基板に印刷し、４００〜５５０℃で１５〜３０分間低温焼成することにより形成されたものである電磁波遮蔽用フィルターを提供する。
【００１５】
また、本発明はガラス基板、前記ガラス基板上にメッシュ形状に形成された電磁波遮蔽部材、および前記ガラス基板に対向する画像表示パネルを含み、前記電磁波遮蔽部材は前記黒色導電性ペースト組成物を前記ガラス基板に印刷し、４００〜５５０℃で１５〜３０分間低温焼成することにより形成されたものである表示装置を提供する。
【発明の効果】
【００１６】
本発明の黒色導電性ペースト組成物は、特定の導電性物質を含むことによって、印刷特性を低下させることなく電気抵抗を下げ、接着力などを向上させることができる。したがって、本発明によれば、メッシュパターンの形態、線幅および厚さが均一で品質に優れた電磁波遮蔽フィルターが提供される。また、このような電磁波遮蔽フィルターは、表示装置に適用されて光学特性をさらに向上させることができる。
【００１７】
また、前記黒色導電性ペースト組成物は黒色顔料とガラス粉末とを含み、ガラス上に直接印刷が可能なグラビアオフセット印刷方法を用いることができるばかりでなく、焼成工程を通して有機物を除去可能である。
【００１８】
そのため、本発明によれば、他の工程に比べて製造工程が簡単でかつ廉価なオフセット印刷法を用いて、連続工程で電磁波遮蔽用フィルターを製造することができる。また、外形品質に優れた電磁波遮蔽用フィルターを備えた表示装置を製造する場合、表示装置の電磁波遮蔽効果を最大化することができる。
【図面の簡単な説明】
【００１９】
【図１】本発明の一実施例による電磁波遮蔽用フィルターの概略的な斜視図である。
【図２】図１のＩＩ-ＩＩ線に沿って切断した部分断面図である。
【図３】図１の電磁波遮蔽用フィルターの製造方法を示す概略的な図である。
【図４】図１の電磁波遮蔽用フィルターを備えた表示装置の概略的な斜視図である。
【図５】図４のＶ-Ｖ線に沿って切断した部分断面図である。
【発明を実施するための形態】
【００２０】
以下、本発明について詳細に説明する。本発明は、パターンの外形品質に優れて連続工程の向上をはかることができ、また、印刷性、接着力、電気抵抗および光学的特性に優れた電磁波遮蔽フィルターの提供を可能にする黒色導電性ペースト組成物およびこれを利用して表示装置の電磁波遮蔽フィルターを提供する方法に関する。
【００２１】
本発明者らの実験の結果、ペースト組成物に通常の導電性金属粉末以外に導電性微粒子を少なくとも１種以上含むことで、オフセット印刷工程においてペーストの低温焼成が可能であることを確認した。特に、前記導電性微粒子を使用する場合、驚くべきことに導体膜の緻密化効果を増加させることができ、これによって電気抵抗値を低くすることができることを発見した。
【００２２】
したがって、本発明の黒色導電性ペースト組成物を用いてガラス基板に印刷後、焼成する場合、低温焼成によって形成された電磁波遮蔽フィルターは形態、厚さおよび線幅が一定のメッシュパターンを含み、特に電気抵抗値に優れるため、プラズマディスプレイの特性を向上させることができ、また、品質向上と共に連続工程の向上をはかることができる。
【００２３】
このような本発明の黒色導電性ペースト組成物は、前記導電性物質は導電性金属粉末および導電性微粒子を含む。前記導電性金属粉末は銀、銅、ニッケル、金、白金およびこれらの合金からなる群より選択される１種を含むことが好ましい。また、これらの導電性金属粉末の形状は、球状、板状、塊状、棒状、あるいは粒子状等であることができ、印刷性および導電ペーストの分散性を良くする観点からは、粒子状および凝集性が少なく、分散性が良い球状粉末が望ましく用いられる。
【００２４】
前記導電性金属に使用される金属粉末の大きさは、平均粒径が０．５〜５μｍであることが好ましい。前記金属粉末の平均粒径が０．５μｍ未満と小さすぎる場合、分散が難しくなり、ペースト組成物が高い粘度を有したり、ゲル化することがあるため、印刷特性が低下し、前記ペースト組成物の印刷により良好なパターンを形成し難い場合がある。また、前記金属粉末が５μｍを超える場合には、前記ペースト組成物を印刷して形成されたパターン内に前記金属粉末が均一に満たされないため、電磁波遮蔽フィルターが均一な電磁波遮蔽性能を示し難く、パターン内にホールなどが発生するために望ましいパターンおよび電磁波遮蔽フィルターを形成できない場合がある。これに対して、前記金属粉末の平均粒径が、０．５〜５μｍの場合には、前記ペースト組成物の印刷特性および電磁波遮蔽性能をさらに向上させることができ、前記パターン内にホールが発生するのを防止し得る。
【００２５】
前記導電性金属粉末は分散性、印刷性およびパターンの緻密度を考慮して、比表面積が０．５〜４．５ｍ２/ｇであることが好ましい。
【００２６】
また、前記導電性微粒子は、前記導電性金属粉末と同様に銀、銅、ニッケル、金、白金およびこれらの合金からなる群より選択される１種以上の微粒子であることが好ましい。
【００２７】
前記導電性微粒子の平均粒径は０．０２〜０．０９μｍであることが好ましい。粒径が０．０２μｍ未満であれば粒径が微細すぎるために、ペースト内に凝集が生じる場合があり、０．０９μｍを超えると、緻密なパターンを形成しがたく、低温焼結効果が減少するために、電気抵抗が高くなる場合がある。
【００２８】
前記導電性微粒子は、印刷性および低温焼結効果を考慮して、比表面積が３〜５０ｍ２/ｇであることが好ましい。比表面積が３ｍ２/ｇ未満であると、粒子が大きすぎて低温焼成時、焼結促進効果が低下する場合があり、５０ｍ２/ｇを超えると、粒子が微細になってペーストの分散性および印刷性が低下する場合がある。
【００２９】
導電性微粒子の平均粒径は、レーザー回折法による粒度分析測定装置、またはＴＥＭ（透過型電子顕微鏡）によって撮影した金属微粒子の写真から測定できる。
【００３０】
また、前記導電性物質は、導電性金属粉末１００重量部に対して導電性微粒子を３〜２５重量部で含むことが好ましい。前記導電性微粒子の含有量が３重量部未満であると、低温焼成効果および印刷パターンの緻密化効果が減少する傾向があり、２５重量部を超えると導電微粒子が多すぎるために凝集が生じやすくなり、印刷特性が低下して良好なパターンを得難くなる場合がある。
【００３１】
また、本発明の黒色導電性ペースト組成物は、前記導電性物質を５０〜９０重量部の量で含むことが好ましい。導電性物質の含有量が５０重量部未満であると電気抵抗の増加によって電磁波遮蔽性能が低下する傾向があり、９０重量部を超えるとペーストの粘度の上昇によって分散が難しくなり、印刷特性が低下することがある。
【００３２】
本発明の黒色導電性ペースト組成物において、前記高分子樹脂としてはメチルアクリレート（ｍｅｔｈｙｌ  ａｃｒｙｌａｔｅ、ＭＡ）、ブチルメタクリレート（ｂｕｔｙｌ  ｍｅｔｈａｃｒｙｌａｔｅ、ＢＭ）、ヒドロキシエチルメタクリレート（ｈｙｄｒｏｘｙｅｔｈｙｌ  ｍｅｔｈａｃｒｙｌａｔｅ、ＨＥＭＡ）、メチルメタクリレート（ｍｅｔｈｙｌｍｅｔｈａｃｒｙｌａｔｅ、ＭＭＡ）、エチルアクリレート（ｅｔｈｙｌ  ａｃｒｙｌａｔｅ、ＥＡ）、エチルヘキシルアクリレート（ｅｔｈｙｌｈｅｘｙｌａｃｒｙｌａｔｅ）、ノニルアクリレート（ｎｏｎｙｌ  ａｃｒｙｌａｔｅ）、およびこれらのメタクリレートからなる群より選択されるいずれか一つの重合体または二つ以上の共重合体が好適に用いられる。また、前記高分子樹脂として、エチルセルロース、メチルセルロース、ニトロセルロース、カルボキシメチルセルロースなどのセルロース誘導体、ポリビニルアルコール、ポリビニルブチラールからなる群より選択される１種以上も好適に用いることができる。
【００３３】
好ましくは、前記前記高分子樹脂としてとして、メチルアクリレート：ブチルメタクリレート：ヒドロキシルメタクリレート:メチルメタクリレートを、１０〜３０：３０〜６０：１０〜２０：１０〜２０の重量比で共重合したアクリレート高分子樹脂が用いられる。ただし、前記アクリレート高分子樹脂はこれに限定されるものではなく、その他、電磁波遮蔽フィルター用導電性ペースト組成物に結合剤樹脂として使用可能な任意の公知のアクリレート高分子樹脂等を特別な制限なしに用いることができる。
【００３４】
かかるアクリレート高分子樹脂は、前記黒色導電性ペースト組成物の他の成分、すなわち、ガラス粉末、導電性金属、および黒色顔料などを均一に分散させて、前記黒色導電性ペースト組成物から形成された電磁波遮蔽フィルターに均一な電磁波遮蔽性能および光学的特性を付与する役割を有する。
【００３５】
前記アクリレート高分子樹脂は重量平均分子量が５，０００〜１００，０００であることが好ましく、５，０００〜６０，０００であることがより好ましい。前記アクリレート高分子樹脂の重量平均分子量が５，０００未満である場合、高分子のガラス転移温度が低くて高分子の流動特性が増加するために、前記黒色導電性ペースト組成物の印刷工程（例えば、グラビアオフセット印刷工程）の際、グラビア溝からブランケットへのパターン伝達が難しくなる場合がある。一方、分子量が１００，０００を超えると、高分子の弾性特性が過大となって、グラビア溝への組成物の投入が難しくなる場合がある。
【００３６】
前記モノマーまたはオリゴマーは、アクリレート系化合物、アルコキシド系化合物、ジメチルスルホキシド、および不飽和ポリエステル系化合物からなる群より選択される１種以上を含むことが好ましい。
【００３７】
前記モノマーまたはオリゴマーの例としては、メチルアクリレート、メチルメタクリレート、ヒドロキシエチルメタクリレート、グリシジルメタクリレート、ブチルメタクリレート、エチルメタクリレート、ベンジルメタクリレート、エチルトリグリコールメタクリレート、ノニルアクリレート、ノニルメタクリレート、エチルアクリレート、エチルメタクリレート、エチルヘキシルアクリレート、エチルヘキシルメタクリレート、ウレタンアクリレート、ラウリルアクリレート、オリゴエーテルアクリレート（Ｏｌｉｇｏｅｔｈｅｒ  ａｃｒｙｌａｔｅ）、ポリエーテルアクリレート系化合物、ポリエステルアクリレート系化合物、シリコンアクリレート、トリメチロールプロパントリアクリレート、ネオペンチルグリコールヒドロキシピバレート変性カプロラクトン（Ｎｅｏｐｅｎｔｙｌｇｌｙｃｏｌｈｙｄｒｏｘｙｐｉｖａｌａｔｅ  ｄｉａｃｒｙｌａｔｅ  ｍｏｄｉｆｉｅｄ  ｃａｐｒｏｌａｃｔｏｎｅ）、ポリエチレングリコールジアクリレート、ポリプロピレングリコールジアクリレート、テトラエチレングリコールジアクリレート、ペンタエリトリトールトリアクリレート（Ｐｅｎｔａｅｒｙｔｈｒｉｔｏｌ  ｔｒｉａｃｙｌａｔｅ）、トリメチロールプロパントリアクリレート変性エチレンオキシド（ｍｏｄｉｆｉｅｄ  ＥＯ）、トリメチロールプロパントリアクリレート変性ポリプロピレンオキシド（ｍｏｄｉｆｉｅｄ  ＰＯ）、ジペンタエリトリトールヘキサアクリレート、ジペンタエリトリトールペンタアクリレート、ジペンタエリトリトールヘキサアクリレート（Ｄｉｐｅｎｔａｅｒｙｔｈｒｉｔｏｌ  ｈｅｘａａｃｒｙｌａｔｅ）変性カプロラクトン（ｍｏｄｉｆｉｅｄ  ｃａｐｒｏｌａｃｔｏｎｅ）、ジトリメチロールプロパンテトラアクリレート、ペンタエリトリトールテトラアクリレート、ペンタエリトリトールエトキシル化トリアクリレート（Ｐｅｎｔａｅｒｙｔｈｒｉｔｏｌｅｔｈｏｘｙｌａｔｅｄ  Ｔｒｉａｃｒｙｌａｔｅ）、ウレタンメタクリレート、ラウリルメタクリレート、オリゴエーテルメタクリレート、ポリエーテルメタクリレート系化合物、ポリエステルメタクリレート系化合物、シリコンメタクリレート、トリメチロールプロパントリメタクリレート、ポリエチレングリコールジメタクリレート、ポリプロピレングリコールジメタクリレート、テトラエチレングリコールジメタクリレート、ペンタエリトリトールトリメタクリレート、トリメチロールプロパントリメタクリレート、ジペンタエリトリトールヘキサメタクリレート、ジペンタエリトリトールペンタメタクリレート、ジトリメチロールプロパンテトラメタクリレート、ペンタエリトリトールテトラメタクリレート、ペンタエリトリトールエトキシル化トリメタクリレート、エチレングリコールジメタクリレート、ジエチレングリコールジメタクリレート、ビスフェノールＡエトキシル化ジメタクリレート（Ｂｉｓｐｈｅｎｏｌ  Ａ  ｅｔｈｏｘｙｌａｔｅｄ  Ｄｉｍｅｔｈａｃｒｙｌａｔｅ）、トリメチロールプロパンエトキシレート（４/１５  ＥＯ/ＯＨ）、トリメチロールプロパンエトキシレート（２０/３  ＥＯ/ＯＨ）、トリメチロールプロパンプロポキシレート（１  ＰＯ/ＯＨ）、ジメチルスルホキシドおよび不飽和��リエステルからなる群より選択される１種以上を含むことが好ましい。前記ジメチルスルホキシドは一般に溶剤として用いられるが、本発明においては、モノマーの代替としても利用可能である。前記モノマーまたはオリゴマーは、ウレタンアクリレート、トリメチロールプロパントリアクリレート変性エチレンオキシド、トリメチロールプロパントリアクリレート変性プロピレンオキシド、およびビスフェノールＡエトキシル化ジメタクリレートからなる群より選択される１種以上であることがより好ましい。
【００３８】
また、前記モノマーまたはオリゴマーは、前記した例に特に限定されるものではなく、オフセット工法で乾燥を防止し、ペーストの転移性を向上させることができ、電磁波遮蔽フィルター用導電性ペースト組成物に使用可能な任意のモノマーやオリゴマーも使用できる。
【００３９】
このようなモノマーまたはオリゴマーの含有量は、アクリレート高分子樹脂とモノマーまたはオリゴマーの総合計に対して、１０〜９０重量部であることが好ましい。したがって、アクリレート高分子樹脂：モノマーまたはオリゴマーの重量比は１０：９０〜９０：１０とすることが好ましい。前記モノマーまたはオリゴマーの含有量が１０重量部未満であると乾燥防止効果が減少し、ペースト組成物の乾燥速度が速くなる場合があり、９０重量部を超えるとペースト組成物の弾性が減少してパターンの広がり現象が深刻化したり、印刷性が悪化して、形状を保持できない場合がある。
【００４０】
また、ペースト組成物全体に対する前記高分子樹脂およびモノマーまたはオリゴマーの含有量は、５〜１５重量部であることが好ましい。前記アクリレート高分子樹脂とモノマーまたはオリゴマーの含有量が５重量部未満であるとペースト組成物の弾性減少によって印刷工程時に問題が発生する可能性があり、１５重量部を超えると前記ペースト組成物で形成されたパターンの電気抵抗が増加する場合がある。
【００４１】
前記黒色導電性ペースト組成物において、溶剤は他の成分を溶解させるための媒質であって、ペースト組成物全体に対して、５〜１５重量部で含まれることが好ましい。前記溶剤の含有量が５重量部未満であるとペースト組成物の乾燥速度が速くなって、連続印刷を進行し難くなる場合があり、１５重量部を超えるとペースト組成物の粘度が低くなって印刷性が悪化する場合がある。
【００４２】
このような溶剤としては、電磁波遮蔽フィルター用導電性ペースト組成物に使用可能である任意の公知の溶剤を特別な制限なしに使用できるが、沸点が２００℃以上である高沸点溶剤を少なくとも１種以上と、沸点が２００℃未満である低沸点溶剤の少なくとも１種以上とを含むことが好ましい。
【００４３】
前記高沸点溶剤および低沸点溶剤を共に含むことによって、前記ペースト組成物の粘度および流動性を望ましい水準に維持することができる。そのため、前記ペースト組成物をガラス基板に印刷する工程で前記ペースト組成物のパターンへの転移が容易になるだけでなく、パターンの広がり現象が抑制されてパターンの直進度をより向上することができる。
【００４４】
前記高沸点溶剤としては、例えば、γ−ブチロラクトン、ブチルカルビトールアセテート、カルビトール、メトキシメチルエーテルプロピオン酸塩、およびテピノールからなる群より選択される１種以上の溶剤が使用でき、その他にも、２００℃以上の沸点を有し、かつ電磁波遮蔽フィルター用導電性ペースト組成物に使用可能である任意の公知の有機溶剤を用いることができる。
【００４５】
また、前記低沸点溶剤としては、例えば、プロピレングリコールモノメチルエーテル、ジエチレングリコールメチルエチルエーテル、ジエチレングリコールモノメチルエーテル、ジプロピレングリコールモノメチルエーテル、プロピレングリコールモノメチルエーテルプロピオン酸塩、エチルエーテルプロピオン酸塩、プロピレングリコールモノメチルエーテルアセテート、メチルエチルケトンおよび乳酸エチルからなる群より選択される１種以上の溶剤を用いることができ、その他、２００℃未満の沸点を有し、かつ電磁波遮蔽フィルター用導電性ペースト組成物に使用可能である任意の公知の有機溶剤を用いることができる。
【００４６】
前記溶剤は高沸点溶剤を１２〜８８重量％、および低沸点溶剤を１２〜８８重量％含むことが好ましい。前記溶剤中の高沸点溶剤が１２重量％未満であると、低沸点溶剤の含有量が過度に増加して、前記ペースト組成物の流動性減少速度が過度に速くなり、パターンへの転移が容易にならない場合がある。逆に、高沸点溶剤の含有量が８８重量％を超えて過度に増加すると、ペースト組成物の流動性の抑制が困難となり、パターンの広がり現象が深刻化して、ペースト組成物の印刷を通して形成されたパターンの直進度が低下する場合がある。
【００４７】
本発明の黒色導電性ペースト組成物において、前記ガラス粉末としては、鉛系および鉛フリーの粉末を用いることができるが、環境規制の側面で鉛系よりは鉛フリーの粉末を利用して、有機物の除去温度およびガラス基板に対するパターン接着力の向上を考慮する方が望ましい。このような鉛フリーの粉末には、例えば、 Ｂｉ２Ｏ３系ガラス粉末などのビスマス系ガラス粉末がある。また、ガラス粉末の製造時、黒色または有色顔料を混入して製造された有色のガラス粉末や、Ｖ２Ｏ５のような有色成分を含有するガラス粉末も同様に好ましく使用することができる。
【００４８】
中でも、前記ガラス粉末としては、４００〜６００℃範囲で焼成される組成系が好適に用いられ、例えば、鉛系、ビスマス系、ＺｎＯ−Ｂｉ２Ｏ３−ＢａＯ系およびＶ２Ｏ５−ＢａＯ系が挙げられる。鉛系の場合４３０℃〜５００℃程度、ビスマス系の場合４８０℃〜５００℃程度における付着強度が高く、Ｖ２Ｏ５−ＢａＯ系の場合４００℃〜５００℃程度、ＺｎＯ−Ｂｉ２Ｏ３−ＢａＯ系の場合５００℃〜６００℃程度おける付着強度が高い。
【００４９】
前記ガラス粉末の含有量は、ペースト組成物全体に対して、１〜１０重量部であることが好ましく、２〜７重量部であることがより好ましい。前記ガラス粉末の含有量が１重量部未満であるとペースト組成物のガラス基板に対する接着力が弱化する場合があり、１０重量部を超えるとペースト組成物で形成されたパターンの電気抵抗が高くなって電磁波遮蔽効率が低下する場合がある。
【００５０】
一方、前記黒色導電性ペースト組成物において、前記黒色顔料は表示装置の外光反射の減少およびコントラスト向上を目的として用いられ、コバルト、銅、ルテニウム、マンガン、ニッケル、クロムまたは鉄系の化合物を含むことが好ましく、中でも、コバルト系の化合物を含むことがより好ましい。また、前記黒色顔料は前記コバルト系の化合物に加えて、黒度向上等を目的として、銅、ルテニウム、マンガン、ニッケル、クロムまたは鉄等の補助顔料を混入した形態で用いることがより好ましい。
【００５１】
前記黒色顔料の含有量は、ペースト組成物全体に対して、１〜１０重量部であることが好ましく、２〜７重量部であることがより好ましい。前記黒色顔料の含有量が１重量部未満である場合、十分なコントラスト向上を期待できない場合があり、１０重量部を超過すると電気抵抗の増加によって電磁波遮蔽特性が低下することがある。
【００５２】
また、前記黒色導電性ペースト組成物は変性アクリルブロック共重合体、アルキロールアンモニウム塩ポリマー、塩基顔料親和基を含むブロック共重合体、アクリル系ブロック共重合体、フッ化アルキルオリゴマー、ポリエーテル変性ジメチルポリシロキサン共重合体、および変性ポリウレタンからなる群より選択される１種以上の分散剤をさらに含んでいることが好ましい。その他、このような分散剤としては、先に列記した各重合体の範疇に属するものであって、当業者に公知のものや、商業的に入手可能な重合体等を特別な制限なしに用いることができる。
【００５３】
例えば、前記変性アクリルブロック共重合体としては、商業的に入手可能なＤＩＳＰＥＲＢＹＫ-２０００や、ＤＩＳＰＥＲＢＹＫ-２００１などを用いることができ、前記アルキロールアンモニウム塩ポリマーとしては、商業的に入手可能なＤＩＳＰＥＲＢＹＫ-１８０、ＤＩＳＰＥＲＢＹＫ-１８１、ＤＩＳＰＥＲＢＹＫ-１８７、ＤＩＳＰＥＲＢＹＫ-１４０、ＢＹＫ-１５１、ＢＹＫ-９０７６、ＢＹＫ-Ｗ９６８、またはＢＹＫ-Ｗ９６９などを用いることができる。また、塩基顔料親和基を含むブロック共重合体としては、例えば、トリブロックアルキルトリメチルアンモニウムを用いることができ、また、商業的に入手可能なＤＩＳＰＥＲＢＹＫ-１１２、ＤＩＳＰＥＲＢＹＫ-１１６、ＤＩＳＰＥＲＢＹＫ-２０５０、ＤＩＳＰＥＲＢＹＫ-２１５０、またはＢＹＫ-９０７７などを用いることができる。そして、アクリル系ブロック共重合体としては、商業的に入手可能なＥＦＫＡ-４３１０、ＥＦＫＡ-４３２０、ＥＦＫＡ-４３３０、ＥＦＫＡ-４３４０、またはＥＦＫＡ-４５８５などを用いることができ、フッ化アルキルオリゴマーとしては、商業的に入手可能なＦ-４７１、Ｆ-４７４、Ｆ-４７５、Ｆ-４７７、Ｆ-４７８、Ｆ-４７９、Ｆ-４８６、またはＭＣＦ３５０ＳＦなどを用いることができる。また、ポリエーテル変性ジメチルポリシロキサン共重合体としては、商業的に入手可能なＢＫＹ-３００、ＢＫＹ-３０１、ＢＫＹ-３３５、ＢＫＹ-３０２、ＢＫＹ-３３１、ＢＫＹ-３０６、ＢＫＹ-３３０、ＢＫＹ-３４１、ＢＫＹ-３４４、ＢＫＹ-３０７、またはＢＫＹ-３３３などを用いることができ、変性ポリウレタンとしては、商業的に入手可能なＥＦＫＡ-４００８、ＥＦＫＡ-４０４６、ＥＦＫＡ-４００９、ＥＦＫＡ-４０４７、ＥＦＫＡ-４０５０、ＥＦＫＡ-４０５５、ＥＦＫＡ-４０１０、ＥＦＫＡ-４０１５、ＥＦＫＡ-４０２０、ＥＦＫＡ-４０６０、ＥＦＫＡ-４０８０、ＢＹＫ-４２５、またはＤｉｓｐｅｒｓ-７１０などを用いることができる。
【００５４】
以上に列記した商業的に入手可能な重合体以外にも、前記変性アクリルブロック共重合体、アルキロールアンモニウム塩ポリマー、塩基顔料親和基を含むブロック共重合体、アクリル系ブロック共重合体、フッ化アルキルオリゴマー、ポリエーテル変性ジメチルポリシロキサン共重合体または変性ポリウレタンの範疇に属する任意の重合体を特別な制限なしに用いることができる。
【００５５】
このような分散剤は、他の成分（例えば、黒色顔料、導電性金属およびガラス粉末など）の分散性を向上させるため、均一な電磁波遮蔽性能および優れた光学的特性を得ることができる。
【００５６】
前記分散剤の含有量は、ペースト組成物全体に対して０．０５重量部〜１．０重量部であることが好ましい。前記分散剤の含有量が０．０５重量部未満であると、十分な分散性およびコントラスト向上を期待できない場合があり、１．０重量部を超えると電気抵抗が高くなって電磁波遮蔽特性が悪化する場合がある。
【００５７】
また、本発明は前述したペースト組成物を用いて形成される電磁波遮蔽用フィルターを提供する。
【００５８】
前記電磁波遮蔽用フィルターは、ｉ）ガラス基板、およびｉｉ）ガラス基板上にメッシュ形状に形成した電磁波遮蔽部材を含む。前記電磁波遮蔽部材は電磁波を遮蔽するように適用される。
【００５９】
前記電磁波遮蔽部材は、前述したペースト組成物をガラス基板に印刷し焼成することによって形成可能であり、好ましくは前記ペースト組成物をオフセット印刷（特に、グラビアオフセット印刷）し、４００〜５５０℃で１５分〜３０分間低温焼成することによって形成できる。
【００６０】
また、前記電磁波遮蔽部材は、ｉ）一方向に伸びる一つ以上の第１遮蔽部、およびｉｉ）第１遮蔽部と交差する一つ以上の第２遮蔽部を含むことができる。この時、第１遮蔽部の幅は０より大きく５０μｍ以下であることが好ましく、１５μｍ〜３０μｍであることがより好ましい。前記一つ以上の第１遮蔽部は、複数の第１遮蔽部を含むことができ、これら複数の第１遮蔽部の平均ピッチは０より大きく５００μｍ以下であることが好ましい。より好ましくは、前記複数の第１遮蔽部の平均ピッチは２００μｍ〜４００μｍである。
【００６１】
また、第１遮蔽部と第２遮蔽部とが交差してなす角は６０°〜１２０°であることが好ましく、より好ましくは８０°〜１００°である。最も好ましくは、前記第１遮蔽部と第２遮蔽部とが交差してなす角は実質的に９０°である。
【００６２】
また、第１遮蔽部とガラス基板の一辺とのなす角は２０°〜７０°であることが好ましく、３５°〜５５°であることがより好ましい。
【００６３】
また、前記電磁波遮蔽部材は多角形状の開口部を有することが好ましく、開口部は面取りされていることが好ましい。多角形を形成する全ての辺の長さは実質的に等しいことが好ましく、前記多角形は実質的に正方形であることがより好ましい。
【００６４】
さらに、前記電磁波遮蔽部材は導電性金属を含んでいてもよい。導電性金属は銀、銅、ニッケル、金、白金、およびこれらの合金からなる群より選択される１種以上の金属であることが好ましい。
【００６５】
また、前述した電磁波遮蔽用フィルターは、ガラス基板の周縁に沿って形成されたエッジ層をさらに含んでいてもよい。また、このようなエッジ層上に電磁波遮蔽部材が形成されていてもよい。この時、前記電磁波遮蔽用フィルターは、電磁波遮蔽部材の端部に連結された電磁波遮蔽部材を接地させるための接地部材をさらに含んでいてもよい。
【００６６】
さらに、本発明は前述したペースト組成物を用いて形成される表示装置を提供する。このような表示装置はｉ）ガラス基板、ｉｉ）ガラス基板上にメッシュ形状に形成された電磁波遮蔽部材、およびｉｉｉ）ガラス基板に対向して配置され画像を表示する表示パネルを含む。前記電磁波遮蔽部材は表示パネルから放出される電磁波を遮蔽するように適用され、前述したペースト組成物をガラス基板に印刷し焼成することによって形成されたものである。
【００６７】
前記表示装置で、表示パネルは、ｉ）相互に対向する第１基板と第２基板、およびｉｉ）第１基板と第２基板の間に位置する黒色層を含むことができる。この時、前記電磁波遮蔽部材は黒色層と立体的に交差することができる。また、前記電磁波遮蔽部材は第２基板に接していてもよい。前記電磁波遮蔽部材が形成されたガラス基板の厚さは、第１基板の厚さ以上であることが好ましい。また、電磁波遮蔽部材は多角形状の開口部を有していることが好ましく、開口部は面取りされていることが好ましい。多角形を形成する全ての辺の長さは実質的に等しいことが好ましく、さらには、前記多角形は実質的に正方形であることが好ましい。
【００６８】
前記電磁波遮蔽部材は、前記ペースト組成物をオフセット印刷（特に、グラビアオフセット印刷）し焼成することにより形成することができる。また、前記電磁波遮蔽部材は、ｉ）一方向に伸びる一つ以上の第１遮蔽部、およびｉｉ）第１遮蔽部と交差する一つ以上の第２遮蔽部を含むことができる。この時、第１遮蔽部の幅は０より大きく５０μｍ以下であることが好ましく、１５μｍ〜３０μｍであることがより好ましい。そして、一つ以上の第１遮蔽部は複数の第１遮蔽部を含んでいてもよく、これら複数の第１遮蔽部の平均ピッチは０より大きく５００μｍ以下であることが好ましい。より好ましくは、前記複数の第１遮蔽部の平均ピッチは２００μｍ〜４００μｍである。
【００６９】
第１遮蔽部と第２遮蔽部とが交差してなす角は６０°〜１２０°であることが好ましく、８０°〜１００°であることがより好ましい。最も好ましくは、前記第１遮蔽部と第２遮蔽部とが交差してなす角は実質的に９０°である。
【００７０】
また、第１遮蔽部とガラス基板の一辺とのなす角は２０°〜７０°であることが好ましく３５°〜５５°であることがより好ましい。
【００７１】
前記表示パネルは、プラズマディスプレイパネルであることが好ましい。
【００７２】
以下、添付図面を参照して、本発明の属する技術分野における通常の知識を有する者が容易に実施できるように、前記電磁波遮蔽用フィルターおよび表示装置について説明する。なお、後述する実施例は、本発明の属する技術分野における通常の知識を有する者が容易に理解できるように、本発明を単に例示するためのものであり、本発明の概念および範囲を逸脱しない限度内で多様な形態に変更してもよい。以降、同一または類似の部分については可能な限り同一の符号を用いる。
【００７３】
以下で使用される技術用語および科学用語を含むすべての用語は、本発明の属する技術分野における通常の知識を有する者が一般に理解する意味と同一の意味を有する。辞書に定義された用語は、関連技術文献と現在開示された内容に符合する意味を有するものであると追加解釈され、定義されない限り、理想的であるか非常に公式的な意味で解釈されることはない。
【００７４】
第１、第２および第３などの用語は多様な部分、成分、領域、層および/またはセクション等を説明するために用いられるが、これらに限定されることはないことは理解されよう。これらの用語はある部分、成分、領域またはセクションを他の部分、成分、領域またはセクションと区別するためにのみ用いられる。したがって、後述する第１部分、成分、領域、層またはセクションは、本発明の範囲を逸脱しない範囲内で第２部分、成分、領域、層またはセクションに適用することができる。
【００７５】
図１は、本発明の一実施例による電磁波遮蔽用フィルター１００を概略的に示すものである。図１の拡大円に電磁波遮蔽用フィルター１００の内部を拡大して示す。
【００７６】
図１に示すように、電磁波遮蔽用フィルター１００は、ガラス基板２０、電磁波遮蔽部材１０、エッジ層３０、および接地部材４０を含む。電磁波遮蔽部材１０をオフセット印刷（特に、グラビアオフセット印刷）方法で形成するためにガラス基板２０を使用する。ガラス基板２０の長辺はｘ軸に沿っており、短辺はｙ軸に沿っている。
【００７７】
電磁波遮蔽部材１０は、接地部材４０と連結して接地される。したがって、前記電磁波遮蔽部材１０は、電磁波を吸収して除去することができる。その結果、電磁波遮蔽部材１０は電磁波を遮蔽するフィルターとして機能する。エッジ層３０はガラス基板２０の周縁に沿って形成され、接地部材４０は電磁波遮蔽部材１０を接地させるためにガラス基板２０のｘ軸方向の両端に位置する。
【００７８】
図１の拡大円に示すように、電磁波遮蔽部材１０はメッシュ形状に形成される。電磁波遮蔽用フィルター１００は、主に表示装置に用いられる。そのため、表示装置から射出する画像を外部に表示できるように、電磁波遮蔽部材１０はメッシュ形状に形成される。電磁波遮蔽部材１０は開口部１０９を有するので、開口部１０９を通じて画像を通過させつつ、電磁波を遮断することができる。
【００７９】
電磁波遮蔽部材１０は、第１遮蔽部１０１および第２遮蔽部１０３を含む。第１遮蔽部１０１はｘ軸方向に伸びており、第２遮蔽部１０３と交差する。つまり、図１の拡大円に示すように、第１遮蔽部１０１および第２遮蔽部１０３とは互いに交差して角α１を形成する。角α１は６０°〜１２０°であることが好ましい。角α１が大きすぎるか小さすぎる場合、第１遮蔽部１０１および第２遮蔽部１０３の間の距離が近くなりすぎて、開口率が小さくなりすぎることがある。より好ましくは、角α１は８０°〜１００°である。この場合、第１遮蔽部１０１および第２遮蔽部１０３の間の距離を適切に維持できる。また、角α１が実質的に９０°であることが最も好ましい。
【００８０】
電磁波遮蔽用フィルターの製造方法は、ｉ）メッシュ形状の溝が形成されたグラビアロールを準備する工程、ｉｉ）前述したペースト組成物を溝に充填する工程、ｉｉｉ）グラビアロールと対向し、グラビアロールの回転方向と反対方向に回転するブランケットロールを準備する工程、ｉｖ）グラビアロールを回転させながらブランケットロールにペースト組成物を転移させる工程、ｖ）ガラス基板を準備する段階、ｖｉ）ブランケットロールをガラス基板上で移動しながらペースト組成物をガラス基板上に塗布する工程、およびｖｉｉ）ペースト組成物を焼成することによりガラス基板上に電磁波遮蔽部材を形成する工程を含むことが好ましい。
【００８１】
本発明の実施例では、メッシュ形状の電磁波遮蔽部材１０を形成するために、メッシュ形状の溝５５１（図３に図示）が斜線方向に形成されたグラビアロール５５（図３に図示）を用いる。溝５５１が斜線方向に形成されずグラビアロール５５の回転方向と直交する場合、溝５５１に収容された電磁波遮蔽部材１０の原料であるペースト組成物１０ａ（図３に図示）が溝５５１からうまく離れていない。つまり、ペースト組成物１０ａがグラビアロール５５の回転力の影響をあまり受けないので、ペースト組成物１０ａをグラビアロール５５から落とすことが容易でない。
【００８２】
一方、グラビアロール５５の回転方向と溝５５１の形成方向とが一致する場合、グラビアロール５５の回転力によって、ペースト組成物１０ａが溝５５１からよく離れる。したがって、溝５５１をグラビアロール５５の回転方向と一致する方向に形成する場合、均一な大きさの開口部１０９を有する電磁波遮蔽部材１０を形成することができる。
【００８３】
より具体的には、グラビアロールの回転方向と一致する方向にだけ溝を形成する場合、メッシュ形状の遮蔽部材を形成するのは不可能である。つまり、メッシュの形状は長方形状をとなるが、グラビアロールの回転方向と直交する方向にも溝を形成しなければならないため、ペースト組成物をブランケットロールに移転し難い。
【００８４】
図１の拡大円に示すように、前述した方法を用いて電磁波遮蔽部材１０をガラス基板２０上に形成する場合、第１遮蔽部１０１はｘ軸方向と一定の角度α２を形成する。ここで、角度α２は２０°〜７０°であることが好ましい。角α２が小さすぎるか大きすぎる場合、第１遮蔽部１０１と第２遮蔽部１０３が密集して、電磁波遮蔽効果が低下することもある。また、電磁波遮蔽用フィルター１００が表示装置２００（図４に図示）に用いられる場合、表示装置２００の黒色層６５１と重なり、モアレ形状を起こす場合がある。より詳しくは、角α２は３５°〜５５°であることが好ましい。
【００８５】
図１の拡大円に示すように、電磁波遮蔽部材１０の幅Ｗを小さく形成して開口部１０９の面積を最大化することにより、画像の解像度を高くできる。このため、電磁波遮蔽部材１０の幅Ｗは０より大きく５０μｍ以下にすることが好ましい。この場合、肉眼では電磁波遮蔽部材１０が観察されない。電磁波遮蔽部材１０の幅Ｗが大きすぎる場合、開口部１０９の大きさが小さくなり、画像の解像度が低くなる傾向がある。より詳しくは、電磁波遮蔽部材１０の幅Ｗは、１５μｍ〜３０μｍであることが好ましい。
【００８６】
一方、電磁波遮蔽部材１０の平均ピッチＰは０より大きく５００μｍ以下になるようにすることが好ましい。電磁波遮蔽部材１０の平均ピッチＰが大きすぎる場合、電磁波遮蔽部材１０が密に形成されないので、電磁波が吸収されず外部に放出されることがある。その結果、電磁波遮蔽効果が低下する。より詳しくは、遮蔽部材１０の平均ピッチＰは２００μｍ〜４００μｍであることが好ましい。
【００８７】
電磁波遮蔽部材１０は電磁波遮蔽効果を最大化するために導電性金属を含むことが好ましい。導電性金属は電磁波遮蔽用フィルター１００を通過する電磁波を捕集することができるので、電磁波遮蔽効果に優れている。導電性金属としては、銀、銅、ニッケル、金、白金、またはこれらの合金が用いられる。このような導電性金属は電気伝導度が優れているため、電磁波を効率的に遮蔽することができる。
【００８８】
図２は、図１のＩＩ-ＩＩ線に沿って切断した電磁波遮蔽用フィルター１００の断面構造を部分的に示すものである。
【００８９】
図２に示すように、ガラス基板２０上に形成されたエッジ層３０の上に電磁波遮蔽部材１０を形成する。エッジ層３０は黒色セラミックを含むため、電磁波遮蔽用フィルター１００の外形を向上することができる。また、エッジ層３０は接地部材４０を電磁波遮蔽部材１０に効率的に連結することができる。エッジ層３０の厚さは、約１５μｍ〜２０μｍであることが好ましい。ガラス基板２０上に形成されたエッジ層３０の上にペースト組成物をオフセット法で印刷して電磁波遮蔽部材１０を形成した後、その上に接地部材４０を形成する。接地部材４０としては導電膜テープが用いられる。
【００９０】
図３は、図１の電磁波遮蔽用フィルター１００の製造過程を概略的に示すものである。オフセット印刷装置５００を用いて、電磁波遮蔽用フィルター１００を製造することができる。以下、オフセット印刷法について詳細に説明する。
【００９１】
図３に示すように、オフセット印刷装置５００はディスペンサ５１、ドクター５３、グラビアロール５５およびブランケットロール５７を含む。オフセット印刷法はオフセット印刷装置５００を利用したものであって、オフ（ｏｆｆ）工程およびセット（ｓｅｔ）工程を含む。オフ工程ではグラビアロール５５からペースト組成物１０ａを引き離す。セット工程では引き離したペースト組成物１０ａをガラス基板２０上に塗布する。ディスペンサ５１は予め設定された時間間隔でペースト組成物１０ａを吐出する。ディスペンサ５１から吐出されたペースト組成物１０ａはグラビアロール５５に形成された溝５５１に収容される。ペースト組成物１０ａは、すでに前述のように、弾性を有する有機物、導電性金属、溶剤、結合剤および所定の分散剤などを含むことができる。溶剤としては、沸点が２００℃以上の有機溶剤、および２００℃未満である有機溶剤と共に用いることができ、結合剤としては、ガラス粉末、つまり、ガラスフリット（ｇｌａｓｓｆｒｉｔ）が用いられる。有機物としては、アクリレート樹脂、アクリル樹脂、ポリエステル、ポリウレタン、オリゴマーおよびモノマー等を含むことが好ましい。溶剤および有機物はガラス基板２０を焼成する工程で除去できる。ペースト組成物１０ａは黒色顔料および所定の分散剤をさらに含む。
【００９２】
溝５５１に収容されたペースト組成物１０ａの量が多い場合、ペースト組成物５０ａは溝５５１の外部にオーバーフローさせてもよい。この場合、グラビアロール５５を矢印方向（反時計方向）に回転させながら、ドクター５３によってオーバーフローされたペースト組成物１０ａを除去する。ドクター５３はグラビアロール５５の外表面に接しているので、溝５５１の外部にオーバーフローされたペースト組成物１０ａを効率的に除去することができる。そのため、グラビアロール５５の溝５５１にペースト組成物１０ａがオーバーフローしないよう適切に満たされる。
【００９３】
ブランケットロール５７はグラビアロール５５に対向して位置する。ブランケットロール５７はグラビアロール５５の回転方向と反対方向（時計方向）に回転する。その結果、溝５５１に収容されたペースト組成物１０ａはグラビアロール５５がブランケットロール５７と会合しながらブランケットロール５７の上に転移する。したがって、ブランケットロール５７の外表面にペースト組成物１０ａが付着する。
【００９４】
ブランケットロール５７は矢印方向にガラス基板２０上を移動しながらペースト組成物１０ａをガラス基板２０上に塗布する。ガラス基板２０は洗浄されて準備される。電磁波遮蔽部材１０（図１に図示）を形成するためのメッシュ形状のペースト組成物１０ａをガラス基板２０上に形成する。
【００９５】
次に、ガラス基板２０を加熱炉（図示せず）に入れて加熱することによって、ペースト組成物１０ａに含まれる溶剤や有機物を除去する。このような焼成工程前にペースト組成物１０ａを乾燥してもよい。ガラス基板２０を加熱して溶剤や有機物を除去することによって、電磁波遮蔽部材を直接形成することができる。つまり、ペースト組成物１０ａをエッチングするなどの別途の工程を行わず、電磁波遮蔽用フィルターが直ちに製造される。そのため、工程が簡単であり、電磁波遮蔽用フィルターの製造原価を節減できる。
【００９６】
前記電磁波遮蔽用フィルターを製造する場合に用いるオフセット印刷法は焼成工程を含むため、オフセット印刷法においては、熱に弱い樹脂基板よりもガラス基板２０を用いることが好ましい。オフセット印刷法の他の内容は本発明の属する技術分野で通常の知識を有する者が容易に理解できるので、その詳細な説明は省略する。
【００９７】
オフセット印刷法の代わりにフォトリソグラフィ法を用いて電磁波遮蔽用フィルターを製造する場合、まず、銅箔を樹脂フィルムに接着する。次に、ドライフィルムレジストを銅箔の上に積層し、パターンを形成するために露光、現像、エッチングおよび剥離工程などを実施する。したがって、製造工程が複雑で、生産性が良くない。
【００９８】
また、メッキ法を用いて、電磁波遮蔽用フィルターを製造する場合、パターンを樹脂フィルムに形成し銅をメッキして、所望の電気伝導度を得なければならない。しかしながら、メッキ中に発生する廃液が環境汚染を起こす。
【００９９】
前述したフォトリソグラフィ方法やメッキ法はガラス基板上に直接パターンを形成することができない。例えば、メッキ法は母材をロール形状に巻いてメッキ浴に浸漬して実施するが、ガラス基板はロール形状に巻くことができないので、ガラス基板をメッキして電磁波遮蔽部材を形成するのは不可能である。また、ガラス基板を用いる場合、パターンをガラス基板に接着しなければならないので、工程が複雑である。オフセット印刷法によれば前述した問題点を解決することができる。つまり、オフセット印刷法ではガラス基板２０上に直に電磁波遮蔽部材１０を形成するので、工程が単純化されて製造費用を節減することができる。また、オフセット印刷法では有害物質が排出されないため、公害をもたらすことが少ない。
【０１００】
図４は、図１の電磁波遮蔽用フィルター１００を備えた表示装置２００を概略的に示すものである。図４の拡大円にはｚ軸方向からみた表示装置２００を拡大して示している。
【０１０１】
図４に示すように、固定部材１１０を利用して、電磁波遮蔽用フィルター１００を表示パネル６００（図５に図示）上に固定させる。したがって、電磁波遮蔽用フィルター１００を表示装置２００の内部に安定的に収納することができる。
【０１０２】
図４の拡大円に示すように、電磁波遮蔽部材１０は表示パネル６００（図５に図示）内の黒色層６５１上に位置する。また、前記黒色層６５１は表示パネルの第１基板６１０および第２基板６２０の間に位置する。また、図４の拡大円には示していないが、電磁波遮蔽部材１０および黒色層６５１の間には第２基板６２０（図５に図示）が位置し、前記電磁波遮蔽部材１０上にガラス部材２０（図５に図示）が位置する。
【０１０３】
電磁波遮蔽部材１０は表示パネル６００から放出される電磁波を遮蔽する。
【０１０４】
図４の拡大円に示すように、電磁波遮蔽部材１０はひし形状の開口部１０９を有する。図４には示していないが、電磁波遮蔽部材１０は実質的に正方形であることが好ましい。この場合、電磁波遮蔽部材１０の形状を最適化して、電磁波遮蔽効果を最大化することができる。
【０１０５】
開口部１０９を形成する四つの辺の長さは実質的に等しいことが好ましい。四つの辺の長さが実質的に等しい場合、電磁波遮蔽部材１０の形状が規則的となる。その結果、開口部１０９を通じて射出する光の強さが均一であるので、均一な画像を表示することができる。一方、図４の拡大円には開口部１０９をひし形状に示しているが、これは、単に本発明を例示するためであり、本発明はかかる形態に限定されるものではない。すなわち、開口部１０９は多角形状であればよい。
【０１０６】
電磁波遮蔽部材１０は、互いに交差する遮蔽部によってオフセット印刷法で形成される。したがって、複数の遮蔽部が互いに重なる交差部では電磁波遮蔽部材１０の幅が若干厚くなる。その結果、開口部１０９が面取りされた形状を有する。つまり、電磁波遮蔽部材１０の交差部で電磁波遮蔽部材１０の幅が若干大きくなるため、開口部１０９はその角がなくなったような形状を有する。このような開口部１０９の形状によって電磁波遮蔽部材１０が途切れずに連続形成されるので、電磁波遮蔽部材１０の全面にわたって電磁波を遮蔽することができる。
【０１０７】
図４の拡大円に示すように、電磁波遮蔽部材１０は黒色層６５１と立体交差しながら形成される。したがって、画像が曇る現象を防止することができる。さらに、電磁波遮蔽部材１０は肉眼では認識しにくいほど微細な幅を有するので、画像品質にほとんど影響を与えない。したがって、図４の拡大円に示すように、電磁波遮蔽部材１０が黒色層６５１上に位置しても高い解像度を有する画像を表示することができる。
【０１０８】
図５は、図４のＶ-Ｖ線に沿って切断した断面を部分的に示すものである。図５では表示パネル６００としてプラズマ表示パネルを示している。図５に示しているプラズマ表示パネルは、単に本発明を例示するためのものであり、本発明は当該形態に限定されるものではない。したがって、電磁波遮蔽用フィルターが必要な他の表示パネルを用いることもできる。
【０１０９】
表示パネル６００は第１基板６１０、第２基板６２０、表示電極６８０、アドレス電極６４０、隔壁６６０、蛍光体層６７０、誘電体層６３０、保護膜６３５、および黒色層６５１を含む。表示パネル６００の内部は放電ガスで充填されている。第１基板６１０および第２基板６２０は相互に対向する。隔壁６６０は多数の放電セルを形成し、放電セルの内部には蛍光体層が形成されている。誘電体層６３０は、アドレス電極６４０および表示電極６８０を電子から保護する。保護膜６３５は上部に位置した誘電体層６３０を保護する。
【０１１０】
アドレス電極６４０および表示電極６８０に電圧が印加されると、アドレス電極６４０および表示電極６８０の間に放電が起こる。放電によって生成された紫外線が蛍光体層６７０に衝突して、蛍光体層６７０から可視光線が射出される。一方、明暗比を向上させるために隔壁６６０上には黒色層６５１が形成される。黒色層６５１は、第１基板６１０および第２基板６２０の間に位置する。黒色層６５１は光が射出しない隔壁６６０上に形成されるので、蛍光体層６７０から射出する光の損失を減らすことができる。より具体的には、黒色層６５１は図５に示されているように、隔壁６６０上に接するように形成されていてもよく、他の例として、隔壁６６０上の誘電体層６３０上に形成されていてもよい。
【０１１１】
図５に示すように、電磁波遮蔽用フィルター１００は表示パネル６００上に位置する。そのため、電磁波遮蔽用フィルター１００は表示パネル６００から放出される電磁波を遮蔽することができる。電磁波遮蔽部材１０は第２基板６２０に接するため、外部に露出しない。したがって、電磁波遮蔽部材１０が損傷することを防止でき、電磁波遮蔽部材１０による外形の低下を防止することができる。
【０１１２】
一方、第１基板６１０および第２基板６２０の厚さが薄い場合、表示パネル６００は外部衝撃に弱くなる。そのため、ガラス基板２０を含む電磁波遮蔽用フィルター１００を用いて、表示装置２００の強度を補強することができる。つまり、電磁波遮蔽用フィルター１００の厚さが表示装置２００の厚さに含まれるので、表示装置２００が厚くなって外部衝撃に非常に強くなる。例えば、ガラス基板２０の厚さｔ２０を第２基板６２０の厚さｔ６２０より厚く形成することによって、電磁波遮蔽用フィルター１００によって表示装置２００の耐久性を向上させることができる。
【実施例】
【０１１３】
以下、実験例を通して本発明をより詳細に説明する。かかる実験例は単に本発明を例示するためであり、本発明はこれら実施例に限定されるものではない。
【０１１４】
［実施例１〜４および比較例１〜２］
下記表１のような組成と含有量で、高分子樹脂に溶剤、モノマーまたはオリゴマー、ガラス粉末、導電性物質、黒色顔料および分散剤を常温で攪拌し、最終的に３-ロールミルを用いて、所望するグラビアオフセット印刷用黒色導電性ペースト組成物を製造した。
【０１１５】
【表１】
2009295583.tif 000003
【０１１６】
前記表１において、アクリレート高分子樹脂は、重量平均分子量１５，０００であり、ＭＡ（アクリル酸メチル）、ＢＭ（メタクリル酸ブチル）、ＨＥＭＡ（ヒドロキシエチルメタクリレート）、ＭＭＡ（アクリル酸メチル）が、３０:４０:１０:２０の重量比で共重合されたものである。
【０１１７】
前記モノマーとしては、トリメチロールプロパントリアクリレート変性エチレンオキシドを用いた。
【０１１８】
低沸点溶剤としては、ＭＥＤＧ（Ｄｉｅｔｈｙｌｅｎｅ  Ｇｌｙｃｏｌ  Ｍｅｔｈｙｌ  ＥｔｈｙｌＥｔｈｅｒ；ジエチレングリコールメチルエチルエーテル）を用い、高沸点溶剤としては、ＢＣＡ（ｂｕｔｙｌ  ｃａｒｂｉｔｏｌ  ａｃｅｔａｔｅ；ブチルカルビトールアセテート）を用いた。
【０１１９】
前記分散剤としては、塩基顔料親和基を含むブロック共重合体（ＢＹＫ社製  ＤＩＳＰＥＲＢＹＫ-２０５０）を用いた。
【０１２０】
前記導電性金属粉末としては、平均粒径は１．５μｍ、比表面積０．９ｍ２/ｇの球状の銀粉末を用い、導電性微粒子としては、平均粒径０．０５μｍ、比表面積９．２ｍ２/ｇの銀粉末を用いた。黒色顔料としてはコバルトを用い、ガラス粉末としてはＶ２Ｏ５−ＢａＯ系ガラス粉末を用いた。
【０１２１】
［実験例］
（電磁波遮蔽フィルターの形成）
前記実施例１〜４、および比較例１〜２で製造されたペースト組成物を利用して、電磁波遮蔽フィルター用として用いられるパターン規格に合致するようにグラビアオフセット印刷を行った。
【０１２２】
すなわち、図３に示すオフセット印刷装置と同一のオフセット印刷装置を用いて、ペースト組成物を３０ｃｍ×３０ｃｍの大きさのガラス基板上にメッシュ形状に印刷した。この時、前記メッシュ形状パターンの線幅は３０μｍであり、パターン規格ピッチは３００μｍであった。
【０１２３】
次に、焼成工程でガラス基板に形成されたペースト組成物を４５０℃で２０分間維持して低温焼成を行い、電磁波遮蔽フィルター用メッシュパターンを形成した。
【０１２４】
（電磁波遮蔽フィルターの特性評価）
実施例１〜３および比較例１〜２のペースト組成物を用いて形成された電磁波遮蔽フィルターの印刷性、接着力および電気抵抗等を以下の基準に基づいて比較評価した。その結果を下記の表２に表す。
【０１２５】
（１）印刷性判断基準:
○：  １）パターン転写が均一に行われ、２）パターン上にホールが発生せず、３）パターンの短絡が発生しない。
×：  前記１）〜３）のうち、一つ以上の現象がうまく具現されない。
【０１２６】
（２）接着力判断基準:
ＡＳＴＭ  Ｄ３３６３-７４に記述の測定方法により測定した。
【０１２７】
（３）電気抵抗:
面抵抗測定器（三菱化学社製、モデル名ＭＣＰ-Ｔ６１０）により、４ピンプローブを用いて、印刷基板に直接接触させて、抵抗値を測定した。
【０１２８】
【表２】
2009295583.tif 000004
【０１２９】
表２の結果から、黒色導電性ペースト組成物に特定の粒径を有する導電性金属粉末および導電性微粒子を含む本願実施例は、比較例に比して電気抵抗および接着力の面で優れていることが確認できた。比較例１の場合、接着力および電気抵抗が不良であった。比較例２の場合は印刷性が不良であって、特性値の評価ができなかった。
【０１３０】
以上、本発明の好ましい実施例について記載したが、本発明はこれに限定されるものではなく、当該技術分野の熟練した技術者は、前記記載された範囲および特許請求の範囲に記載された本発明の思想および領域から逸脱しない範囲内で、本発明を多様に変更あるいは修正できることがわかる。
【図１】
2009295583.tif 000005
【図２】
2009295583.tif 000006
【図３】
2009295583.tif 000007
【図４】
2009295583.tif 000008
【図５】
2009295583.tif 000009